(57)【要約】【課題】多層基板の作成を、２Ｐ樹脂を用いて中間層形成を行う場合において、基板とスタンパーを剥離した際に、スタンパー側に２Ｐ樹脂のはみ出し部分が残ってしまう課題がある。マスク露光による未硬化部分の除去を行った場合、基板との位置精度及びＵＶ光の回り込みにより、未硬化部分の領域が狭くなる問題があった。【解決手段】少なくとも２層以上の記録層を有する光ディスクの製造方法であって、２Ｐ樹脂を用いて中間層を形成する工程において用いられる透明スタンパーの非データ領域に遮光コートを施していることを特徴とするスタンパー及び製造方法を提供する。【選択図】図１
2008192237.tif 000002
【特許請求の範囲】
【請求項１】
複数の記録層を有する光記録媒体の製造に用いられる凹凸状の信号パターンが形成されたデータ領域と、前記データ領域の内側および外側に形成された非データ領域とからなる再使用可能な透明スタンパーであって、
前記透明スタンパーの外径が、前記透明スタンパーを用いて形成する基板の外形よりも大きく、
少なくとも前記データ領域の外側に形成された前記非データ領域がＵＶ光を透過しない領域であることを特徴とする透明スタンパー。
【請求項２】
前記データ領域の内側に形成された非データ領域が、更に、ＵＶ光を透過しない領域であることを特徴とする請求項１に記載の透明スタンパー。
【請求項３】
前記透明スタンパーの前記ＵＶ光を透過しない領域は、前記信号パターンが形成された側にＵＶ光を透過しない材料が形成されていることを特徴とする請求項１または２に記載の透明スタンパー。
【請求項４】
前記透明スタンパーの材料が、ガラスである事を特徴とする請求項１に記載の透明スタンパー。
【請求項５】
複数の記録層を有する光記録媒体の製造に用いられる再使用可能な透明スタンパーの製造方法であって、
透明な基板の一方の面に信号パターンとなる凹凸パターンを形成しデータ領域を形成する工程と、
少なくとも前記データ領域の外側に形成された非データ領域にＵＶ光を透過させない領域を形成する工程とを有し、
前記透明な基板の外形が、前記光記録媒体となる基板の外形よりも大きいことを特徴とする透明スタンパーの製造方法。
【請求項６】
前記ＵＶ光を透過させない領域が、前記信号パターンが形成された面に形成されていることを特徴とする請求項５に記載の透明スタンパーの製造方法。
【請求項７】
前記ＵＶ光を透過させない領域を形成する工程が、
前記データ領域と前記データ領域の内側に形成された非データ領域を遮蔽する工程と、
その後、前記データ領域の外側に形成された非データ領域に遮光コートとなる膜を形成する工程と、からなることを特徴とする請求項５または６に記載の透明スタンパーの製造方法。
【請求項８】
前記データ領域と前記データ領域の外側に形成された非データ領域を遮蔽する工程と、
その後、前記データ領域の内側に形成された非データ領域に遮光コートとなる膜を形成する工程とを更に有することを特徴とする請求項７に記載の透明スタンパーの製造方法。
【請求項９】
前記少なくとも前記データ領域の外側に形成された非データ領域にＵＶ光を透過させない領域を形成する工程が、
前記光記録媒体を回転させ、前記データ領域の外側にＵＶ光が透過しない材料を滴下し、前記データ領域の外側に形成された非データ領域に遮光コートとなる膜を形成する工程と、からなることを特徴とする請求項５または６に記載の透明スタンパーの製造方法。
【発明の詳細な説明】
【技術分野】
【０００１】
本発明は、透明スタンパー及び透明スタンパーの製造方法に関する。
【背景技術】
【０００２】
音声信号をデジタル信号として記録する光記録媒体として開発されたコンパクトディスク（以下、ＣＤと略す）は、音声信号以外のデジタル信号の記録媒体として使用されている。デジタル信号を記録する媒体は、パーソナルコンピューターのバックアップ、画像記録等の要求により、ＣＤの外形寸法を変えることなく、更なる、記録密度の向上が求められ、デジタル多用途ディスクが開発された。デジタル多用途ディスク（Ｄｉｇｉｔａｌ  Ｖｅｒｓａｔｉｌｅ  Ｄｉｓｃ）は、以下、ＤＶＤと略す場合がある。
【０００３】
しかしながら、テレビの高精細化およびデジタル化に伴い、外形寸法（直径１２０±0.3ｍｍ）を変えることなく、更なる、高密度化が要求されている。
【０００４】
高密度化の手法には、記録層を多層化する方法と記録密度を高くする方法とがある。
【０００５】
一般に、光ディスクの記録密度は、記録再生光学系のレーザー光の波長λ及び対物レンズの開口数ＮＡに大きく依存する。即ち、信号再生可能な記録ピットの空間周波数は２ＮＡ／λ程度となる。そのため、短波長技術や高ＮＡ化技術を用いた高記録密度化の研究が盛んに行われている。例えば、ＣＤでは記録再生用のレーザー光の波長が７８０ｎｍ、レンズの開口数が０．４５で７００ＭＢであったが、ＤＶＤではレーザー光の波長が６５０ｎｍ、レンズの開口数が０．６となっている。この結果、ＤＶＤは、単層で、４．７ＧＢ、２層構造では８．７ＧＢの記録容量となっている。
【０００６】
ＤＶＤの容量を更に拡大するため、記録再生光学系のレーザー波長を４０５ｎｍに短波長化し開口数を０．８５にした、Ｂｌｕ−ｒａｙ  ＤＩＳＫ（登録商標）（以下、ＢＤと略す）が開発された。
【０００７】
ＢＤは、記録層が２層の媒体がすでに市販され、更なる高集積化を目指した４層以上のメディアの開発も進んでいる。ＢＤは、単層で２５ＧＢ、２層構造で５０ＧＢの記録容量を持っている。
【０００８】
２層以上の記録層を有するＢＤ用の多層光記録媒体は、様々な製造方法が提案されており、その中でも一般的に行われているのがフォトポリマー（２Ｐ）法を用いた製造方法（特許文献１等参照）である。
【０００９】
従来から行われているフォトポリマー（２Ｐ）法を用いたＢＤの製造方法を、図２を用いて説明する。
（１）凹凸状の信号パターン（以下、凹凸パターンと略す）を有する有機樹脂製の基板１を、Ｎｉ製のスタンパー１４を用いて射出成形で作成する。
（２）上記凹凸パターン上に目的とする記録膜４を形成する。
（３）２層目となる凹凸パターンを形成するための有機樹脂製の透明スタンパー２を、Ｎｉ製のスタンパーを用いて射出成形する（図示せず）。その後、記録膜上に２Ｐ樹脂３を塗布した後、透明スタンパー２を２Ｐ樹脂３上に貼り合わせた後、２Ｐ樹脂３を硬化することによって、２層目の凹凸パターンが中間層６に形成される。
（４）透明スタンパー２を剥離する。
（５）中間層６上に、目的とする記録膜５を形成する。
（６）その後、有機保護膜７を形成する事で多層光記録媒体３７となる。
【００１０】
この製造方法では、透明スタンパー２が有機樹脂製であることから、剥離時に透明スタンパー２の凹凸パターンにダメージが入るので、透明スタンパー２は、一回毎に使い捨てである。同時に中間層６が±２μｍと高い膜厚精度が必要となるが、有機樹脂製の透明スタンパーではこの膜厚精度を維持することが困難な場合があった。そのため本発明者は使用する透明スタンパー２に、より平坦性が高く、再使用を可能としたガラスを用いることで検討を行っている。
【特許文献１】特開２０００−２２８０３８号公報
【特許文献２】特開昭６３−０７４１４０号公報
【特許文献３】特開昭６３−０４７１９４号公報
【発明の開示】
【発明が解決しようとする課題】
【００１１】
本発明者らが検討を行っているガラス製透明スタンパー２（以下、透明スタンパー２と称す）は、剥離の為のきっかけをより行いやすくするため、基板より大きな外形寸法を用いている。そのため基板１と透明スタンパー２を剥離する際に、スタンパー側に基板１の外周端部よりはみ出た２Ｐ樹脂３が残ってしまう問題があった。それにより透明スタンパー２上に残った２Ｐ樹脂３がバリとなり、透明スタンパー２を再使用して中間層６の形成を行う時、基板１と精度良い貼り合わせができなくなる不具合が発生していた。この問題点を解決するため、以下に示す２点の検討を行った。
【００１２】
＜第１の検討＞
基板１外周端部の２Ｐ樹脂３はみ出しを除去する方法は多くの提案がなされている。その中でも硬化前に処理を施す方法が特許文献１及び２等に開示されている。開示されている内容は、硬化前に、２Ｐ樹脂３のはみ出た部分をバキュームにより吸い取る方法や、エアーにより吹き飛ばす方法、またはみ出た部分をふき取る方法である。
【００１３】
しかしこれらの開示された方法は、同じ寸法の基板同士を貼り合わせる、もしくは、基板単体の外周端部を拭くことしか考慮されていない。本発明者らが検討している、サイズの違う基板を貼り合わせ状態では、外形の大きな透明スタンパー上のはみ出しに関して何ら効果がないことが判明した。上述のはみ出しを除去する方法は、基板とスタンパーのサイズが同寸であることを前提としているため、吹き飛ばしの場合はどのような形状のノズルを用いても、２Ｐ樹脂がスタンパー上を移動はするがスタンパー上から除去する事はできなかった。バキュームにより吸い取る方法では、基板端部あるいはスタンパー外周面へ直接接触しなければ効果が得られず、偏芯精度を悪くする要因となった。
【００１４】
＜第２の検討＞
本発明者は上記、既知の方法ではなく２Ｐ樹脂３のはみ出し部分を硬化させずに必要部分を硬化させた後、未硬化部分の除去を行う方法を主に検討を進めた。
【００１５】
重ね合わせた基板の上にマスクとなる遮光金属板を設置し、ＵＶ照射を行い基板の外周端部を未硬化状態にすべく検討を行った。遮光金属板が設置されＵＶ光が照射されない部位の２Ｐ樹脂３は硬化していないため、ＵＶ照射後に高速スピンを例えば３０００ｒｐｍで５秒間行うことで除去できる。透明スタンパーを剥離後、基板の内側の未硬化樹脂および剥離後の透明スタンパー２の内側の未硬化樹脂を、図示しないバキューム装置により吸い取った。
【００１６】
この結果、基板および透明スタンパー２上の硬化していない２Ｐ樹脂３の除去は可能であった。一方、マスクと基板の横方向の位置精度、あるいはマスクの高さ方向の位置精度によって未硬化部分が著しく変動する結果となった。これはマスクと２Ｐ樹脂までの位置精度を再現良くできていなかった為である。またＵＶ光源側にマスクを設置し未露光部を形成することも試みた。この場合も、ＵＶ装置と貼り合わせ状態の基板の位置精度、ＵＶランプと基板との高さ位置精度及び、基板とマスクとの横方向の位置精度をミクロンオーダーでより細かく制御することが必須である。どちらの製造方法を用いるにも、現有の製造ラインに投入するには、より投資を強いる事になり、コスト上昇の要因となる。
【００１７】
上記の如く、現有設備のままでマスク露光を用いた２Ｐ樹脂のはみ出しを抑制する、またはみ出した部分を除去する事に関して、有効な手段を得ることができなかった。
【００１８】
更に、２Ｐ樹脂を用いて中間層を形成する多層光記録媒体の製造方法では、中間層形成後の透明スタンパー表面への２Ｐ樹脂の残りが問題となっている。改善するためにマスク露光法を用い、未露光部分の除去方法を検討したが、２Ｐ樹脂のはみ出し抑制あるいは除去、剥離に関して有効な手段を得ることができなかった。
【課題を解決するための手段】
【００１９】
上記課題を解決するため、本発明は、複数の記録層を有する光記録媒体の製造に用いられる凹凸状の信号パターンが形成されたデータ領域と、データ領域の内側および外側に形成された非データ領域とからなる再使用可能な透明スタンパーであって、透明スタンパーの外径が、透明スタンパーを用いて形成する基板の外形よりも大きく、少なくともデータ領域の外側に形成された非データ領域がＵＶ光を透過しない領域であることを特徴とする透明スタンパーである。
【００２０】
更に、複数の記録層を有する光記録媒体の製造に用いられる再使用可能な透明スタンパ−の製造方法であって、透明な基板の一方の面に信号パターンとなる凹凸パターンを形成しデータ領域を形成する工程と、少なくともデータ領域の外側に形成された非データ領域にＵＶ光を透過させない領域を形成する工程とを有し、透明な基板の外形が、光記録媒体となる基板の外形よりも大きいことを特徴とする透明スタンパーの製造方法である。
【発明の効果】
【００２１】
透明スタンパー表面の非データ領域に遮光コートを形成することで、スタンパー外周部からはみ出た２Ｐ樹脂が未硬化となり、除去を簡易に行うことができる。この結果、透明スタンパー表面に２Ｐ樹脂が残らないことを可能としたものである。このために、中間層の形成を簡素化でき且つ生産ラインを従来と変わらない構成で可能とした。
【発明を実施するための最良の形態】
【００２２】
本発明は、光記録媒体となる基板よりも外形が大きい透明スタンパーの凹凸状の信号パターンが形成された領域よりも少なくとも外側の領域に中間層となる２Ｐ樹脂を硬化させるＵＶ光を遮光する領域を形成する。２Ｐ樹脂を硬化させるＵＶ光を遮光する領域は、中間層となる２Ｐ樹脂を硬化させるＵＶ光を遮光する膜（以下、遮光コートと称する）を透明スタンパー上に形成することで容易に得ることができる。
【００２３】
遮光コートが形成された領域は、ＵＶ光（以下、単に光と称する場合がある）を透過しない領域（波長３１５ｎｍ以上４００ｎｍ以下のＵＶ光の透過率が１％以下であることが好ましく、０．１％以下であることがより好ましい）となる。遮光コートが形成された領域は、凹凸状の信号パターンと重なり合わないように信号パターンが形成された領域から離間して形成する必要がある。
【００２４】
以下、凹凸状の信号パターンが形成された領域をデータ領域、該データ領域よりも内側の領域および外側の領域を非データ領域と称する。凹凸状の信号パターンと遮光コートとの重なりを避けるため、データ領域は凹凸状の信号パターンが形成された領域よりも外側および内側の領域を含むものとする。遮光コートが形成されている場合、遮光コートが形成されている領域を非データ領域と称する。
【００２５】
透明スタンパーに形成された遮光コートにより、透明スタンパーを２Ｐ樹脂に貼り合わせた後、２Ｐ樹脂を硬化させる光が遮光される。この結果、透明スタンパーの少なくともデータ領域よりも外側にはみ出した２Ｐ樹脂が、２Ｐ樹脂を硬化させる光から遮光されるため、硬化せず、未硬化の状態を維持する。このため、透明スタンパー上にはみ出した２Ｐ樹脂を簡単に除去することができることを見いだした。
【００２６】
遮光コートは、更に、データ領域よりも内側の非データ領域に形成しても良い。
【００２７】
以下、図面を参照しながら、本発明の実施形態について詳細に説明する。
【００２８】
本発明に用いた凹凸パターン形成用メタルスタンパーの製造方法を、図７を用いて説明する。番号は各工程に付したものと一致する。
（１）原盤ガラス４２を洗浄した。
（２）洗浄された原盤ガラス４２上にスピン塗布によってフォトレジスト４１を塗布した。
（３）レーザー光４３によって所定の凹凸パターンの露光を行った。露光は回転テーブルにより原盤ガラスが角速度一定或いは線速度一定で回転し、光源となるレーザーを原盤ガラスに照射する落射ミラー部が一定速度でスライドする移動光学台を有した、露光装置を用いた。
（４）露光部４４を現像し、原盤ガラス４２上に凹凸パターンを形成した。
（５）凹凸パターン表面にニッケル導電膜４５をスパッタにより形成した。
（６）ニッケル電鋳を行い、電鋳層４６を形成した。電鋳時の厚さは０．３ｍｍとし、全面裏面研磨を行った。
（７）原盤ガラスから電鋳層４６の剥離を行う。その後、内外形を所望の形状に形成することで、所定の凹凸パターンを形成したスタンパー１４を作製した。
【００２９】
続いてメタルスタンパーを用いて支持基材となる基板１を、射出成形法を用いて作成した。
【００３０】
射出成形に係る作成方法を、図３を用いて説明する。
【００３１】
図３（１）は、射出成形に用いる成形金型の断面図を模式的に表したものである。金型全体は、可動側金型１１、固定側金型１０で構成されている。成形金型内部にインナースタンパー押さえ１２と可動側金型１１に組み込まれているエアー吸着によって、スタンパー１４が保持されている。基板材料としてはポリカーボネート樹脂（以下、ＰＣ樹脂と略す）が主に用いられる。その他の材料としては、アモルファスポリオレフィン系材料や、ＰＭＭＡ（ポリメチルメタクリレート、アクリル樹脂）等の熱可塑性樹脂を用いる事が可能である。
【００３２】
図３（２）で金型が閉じた状態となり、図示しないシリンダーの内部でヒーターによりＰＣ樹脂１５が加熱溶融される。通常は２５０℃から４００℃未満で使用され、設定された温度に常に一定になるようヒーターによって調節されている。
【００３３】
成形金型は循環媒体によって、使用する熱可塑性樹脂のガラス転移点近傍の温度：ＰＣ樹脂の場合で９０℃から１４０℃の間で、一定になるよう常に温調機によって調整されている。（図示せず。）スタンパー１４は可動側に設置されている。
【００３４】
図３（３）は、シリンダー内部のスクリュー（図示せず。）によって加熱溶融したＰＣ樹脂１５が極めて短時間で流路１８を通り、成形金型内部に充填された状態を示す図である。充填量は、必要とする基板の体積でありスクリューの移動量で決まる。流れ込んだＰＣ樹脂１５は溶融温度と成形金型内部の温度差によって固化が始まる。金型全体に流れ込むとほぼ同時に成形金型全体に圧力をかける。
【００３５】
ある一定時間加圧保持する事で、スタンパー１４表面の凹凸形状が転写される。このときの、成形金型温度、加圧圧力、加圧保持時間によって基板の反り量及び光学特性が決定する。
【００３６】
図３（４）で成形金型を開き、図示しない取り出し用ロボットアームによって基板１を取り出す。このとき、成形金型の開状態が長くなると、成形金型温度が不均一になり次の基板成形に支障が起る事からすばやく取り出し、成形金型を閉める必要がある。
【００３７】
取り出し用ロボットアームによって取り出された基板１は、ストッカーと呼ばれる基板保管場所へ移動する。このときも同様にロボットアームによって保管場所へ移動する。また同時に、不要となるスプルー２１を廃棄する（図３（５）参照）。基板１の保管形態としては、マガジンあるいはポールストッカーであり、何れかの形で基板１が保管される（図示せず）。
【００３８】
続いて基板１の記録面に成膜装置を用いて記録膜を形成する。
【００３９】
成膜装置において記録膜がスパッタリング法等によって、基板１上のパターン形成面に成膜される（図示せず）。成膜法については他に蒸着法、ＣＶＤ法、スピン塗布法なども考えられ、各々の生産工程、生産装置及び生産する記録媒体に最適な方法であれば良く特に限定されるものではない。
【００４０】
光記録媒体の用途として大きく３つに分けられ、夫々に適した成膜を行う。
【００４１】
＜書き換え可能光記録媒体＞
複数回記録消去が可能な光記録媒体に用いられる材料として、Ｔｅ、Ｉｎ、Ｇａ、Ｓｂ、Ｓｅ、Ｐｂ、Ａｇ、Ａｕ、Ａｓ、Ｃｏ、Ｎｉ、Ｍｏ、Ｗ、Ｐｄ、Ｔｉ、Ｂｉ、Ｚｎ、Ｓｉ等の材料の少なくとも１種類以上からなる合金等などが幅広く一般的に知られている。それ以外にも光磁気記録材料としてＴｂ、Ｆｅ、Ｃｏ、Ｃｒ、Ｇｄ、Ｄｙ、Ｎｄ、Ｓｍ、Ｃｅ、Ｈｏ等の材料の少なくとも１種類以上からなる合金、希土類−遷移金属合金が多く用いられている。これらの材料は、上記以外にもすでに多くの材料が公知の技術として存在する。
【００４２】
＜追記型光記録媒体＞
一度だけ記録ができる光記録媒体に用いられる材料として、シアニン系やフタロシアニン系やアゾ系などの有機色素系の材料を記録膜として用いることができる。すでに多くの材料が公知の技術として存在する。また、スパッタリング法を用いた、無機系材料と呼ばれる記録材料も数多く存在し、既に公知の技術として知られている。
【００４３】
＜再生専用記録媒体＞
ＡｌやＡｌ合金、あるいはＳｉやＳｉＮ及びＡｇやＡｇ合金などが用いられており、すでに多くの材料が公知の技術として存在する。
【００４４】
複数の記録層を形成するために用いる、透明スタンパーを準備する。透明スタンパーの製造方法としては以下に挙げる２つ方法がある。
【００４５】
以下、図８を用いながら透明スタンパーを製造する第一の方法を説明する。
【００４６】
フォトレジストによりパターニングされた原盤ガラスを、リアクティブ  イオン  エッチング法（以下、ＲＩＥ法と略す）を用いたドライエッチングを用いて作成する。メタルスタンパーの製造方法とほぼ同じ工程を有するが、原盤ガラスにガラスを用い、フォトレジスト上に形成された凹凸パターンをマスクとしてＣＦ4ガスあるいはＣＨＦ3等のフッ素系ガスを用いてガラス原盤をエッチングする方法である。
（１）原盤ガラス４２を洗浄した。
（２）洗浄された原盤ガラス４２上にスピン塗布によってフォトレジスト４１を塗布した。原盤ガラス４２としてもちいられる材料は、石英ガラスが用いられる事が一般的であるが、その他にもソーダライムガラス、無アルカリガラス、低アルカリガラスなどＳｉＯ2を主成分として含まれるガラスであれば構わない。しかしながら、ＲＩＥ時にフォトレジストとの選択比がより大きく取れ、且つ、ＵＶ光の透過率が高い石英ガラスを用いることが、より好ましい。合成石英ガラスの場合、３１５〜４００ｎｍの波長のＵＶ光に対し、膜厚１ｍｍ〜３０ｍｍの範囲で９０％以上の透過率が得られる。また透明スタンパー２として使用するため精度の高い偏芯調整を行う必要性がある。そのため中心穴、ピン或いはアライメントマーク等、調芯機構と同調できる機能を有する事がより好ましい。中心穴を調芯機構に用いる場合は、貼り合わせる基板に用いられる中心穴との寸法の関係は、特に限定されるものではないが、はみ出した樹脂の除去を考慮した場合、中心穴径は透明スタンパーと基板で同寸、もしくは透明スタンパー側の中心穴径が小さい方が好ましい。はみ出した樹脂を硬化させない点では、透明スタンパー側の中心穴径が小さい方がより好ましい。
（３）フォトレジスト４１上にレーザービーム４３によって信号パターンとなる所定の凹凸パターンの露光を行った。露光は回転テーブルにより原盤ガラス４２が角速度一定或いは線速度一定で回転し、光源となるレーザーを原盤ガラスに照射する落射ミラー部が一定速度でスライドする移動光学台を有した、露光装置を用いた。
（４）その後、現像を行い、原盤ガラス４２上に凹凸パターンを形成した。
（５）凹凸パターン形成後の原盤ガラス４２を、ドライエッチング装置のチャンバー内に設置し、真空雰囲気にする。この時の到達圧力は、２．０×１０-4Ｐａであった。
【００４７】
その後チャンバー内に、ＣＦ4あるいはＣＨＦ3等のフッ素系ガスを導入し、エッチングを行う。このときのガス圧力は、７．０Ｐａである。ガス流量は５０ｓｃｃｍである。投入パワーは１５０Ｗである。エッチング時間は２分とした。使用するガスは特に限定するものではなく、ＣＦ4、ＣＨＦ3、ＣＦ4＋Ｈ2の混合ガスなど用いることが可能であり、目的に応じて選択することが可能である。
【００４８】
原盤ガラス４２をドライエッチング装置から取り出した。
（６）原盤ガラス４２表面に残留する、フォトレジスト４１を有機溶剤あるいはドライプロセスなどを用いて除去する。このようにして、透明ガラススタンパー２が得られた。
【００４９】
続いて透明スタンパーを製造する第二の方法を説明する。
【００５０】
透明スタンパー２作成のためのレジスト材料に、熱により結晶と非結晶の相変化を起こす事でアルカリ性溶液に対するエッチングレート差を生み、それによって凹凸パターンを形成しスタンパーとするＰＴＭ（フェーズ  トラヂション  マスタリング）法である。従来のスタンパー製造工程をより簡易にでき、透明スタンパー２を作成することが可能である。
【００５１】
原盤としてもちいられる材料としては、板厚の均一性、表面の平坦性及び表面荒さの優れた材料がより好ましい。透明スタンパー２として、硬化用ＵＶ光源の波長に対して、透過率が高い材料が好ましい。また後工程として、現像液にアルカリ性溶液を用いるため、アルカリへの耐食性が高い材料が好ましい。
【００５２】
この様な特性を満足させるガラス材料として、ＳｉＯ2を主成分とするガラスであれば構わないが、上述のＵＶ波長の透過率が高い石英ガラスを用いることが、より好ましい。
【００５３】
ＰＴＭ法の場合、レジスト材料からなるＰＴＭ膜にパターンが形成されている。ＰＴＭ膜が剥離兼パターン層を形成しているので、ガラス以外の材料として、樹脂であってもかまわない。この場合、ＰＣ樹脂に代表される熱可塑性樹脂であっても構わないが、アモルファスポリオレフィン材料やコオレフィンポリマー材料などがＵＶ波長の透過率が高いことから、より好ましい。
【００５４】
特に限定するものではないが、また精度の高い偏芯調整を行う為に、中心穴、ピン或いはアライメントマーク等、調芯機構と同調できる機能を有する事がより好ましい。
【００５５】
以下、図９を用いて製造方法を説明する。
（１）ガラス原盤４２を洗浄した。
（２）洗浄された原盤ガラス４２にスパッタリング法によってレジスト４８を形成した。
【００５６】
レジスト４８として用いられる材料としては、熱により結晶／非結晶の相変化を示す材料が使われる。具体的にはＴｅ、Ｉｎ、Ｇａ、Ｓｂ、Ｓｅ、Ｐｂ、Ａｇ、Ａｕ、Ａｓ、Ｃｏ、Ｎｉ、Ｍｏ、Ｗ、Ｐｄ、Ｔｉ、Ｂｉ、Ｚｎ、Ｓｉ等の材料の少なくとも１種類以上からなる合金、あるいは酸化物等などが幅広く一般的に知られている。すでに多くの材料が公知の技術として存在するが、透明スタンパー２として用いるため、硬化用ＵＶ光源の波長に対して、透過率が高い材料が好ましい。また後工程として現像液にアルカリ性溶液を用いる場合、露光部・未露光部でアルカリ性溶液に対して選択比が大きく取れる材料が好ましい。形成する膜厚は、硬化用ＵＶ光源の照射エネルギーが、中間層を形成する２Ｐ樹脂を硬化させるに十分な透過率を有する事が好ましい。また図９での説明においては、ネガ型のレジストによる挙動を示すものであるが、露光部が可溶性となるポジ型であっても一向に構わず、用いる透明スタンパーの凹凸形状が必要となる凹凸形状であればどちらであっても、一向に構わない。
【００５７】
実施例のＰＴＭ法を用いた透明スタンパーには、ＷＯｘを用いた。
【００５８】
また、レジスト４８上の露光エネルギーの熱的拡散を抑制するための、有機膜や薄膜を原盤４２とレジスト４８の間あるいは、レジスト４８上に形成することが好ましい。
【００５９】
レジストの形成方法として、スパッタリング法以外にも、蒸着法、ＣＶＤ法等選択することも可能であり、特に指定するものではない。
（３）レーザービーム４３によって信号パターンとなる所定の凹凸パターンの露光を行った。露光は回転テーブルにより原盤４２が角速度一定或いは線速度一定で回転し、光源となるレーザー４３を原盤４２に照射する落射ミラー部が一定速度でスライドする移動光学台を有した、露光装置を用いることができる。
（４）その後、アルカリ現像を行い、原盤ガラス４２上に凹凸パターンを形成し、透明スタンパー２を得ることができる。
【００６０】
上記の如く得られた透明スタンパー２の非データ領域２３に遮光コート２４を施す。
【００６１】
図１は、本発明による透明スタンパーの模式図である。図１（１）は透明スタンパー２の概略図で、俯瞰図と断面図とが示され、図１(２)は、透明スタンパー２の断面の詳細図である。
【００６２】
透明スタンパー２は、中央部に、開孔が形成された円形をしている。凹凸パターン（不図示）の形成されたデータ領域２２の外側と内側とには、非データ領域２３が設けられている（図１（１）参照）。
【００６３】
図１（２）に示されるように、非データ領域２３に遮光コート２４が形成されている。遮光性をより高めるため遮光コートと信号パターンとなる凹凸パターンとは同じ面に設けることが好ましい。２Ｐ樹脂３と接触する凹凸パターンを有する面に遮光コート２４が形成されていると透明スタンパー２に用いる基板の厚さに起因する光の漏れが生じない。２Ｐ樹脂３を硬化させる光は、遮光コート２４により遮光され、遮光コート２４と接する２Ｐ樹脂３を未硬化状態にすることができる。
【００６４】
図１（２）では、遮光コート２４は、透明スタンパーのデータ領域２２の外側と内側との非データ領域２３に形成しているが、遮光コート２４は、少なくともデータ領域２２の外側に形成されていることが好ましい。透明スタンパーのデータ領域の外側の非データ領域に遮光コート２４を形成することで、２Ｐ樹脂を硬化させるための光が遮光され、２Ｐ樹脂を硬化後も基板外周端部よりはみ出た２Ｐ樹脂は未硬化状態であるので、容易に除去することができる。
【００６５】
データ領域２２の内側及び外側の非データ領域に遮光コート２４を形成すると、データ領域のみに２Ｐ樹脂を形成することが可能である。
【００６６】
尚、図示していないが、信号パターンとなる凹凸パターンは、データ領域中に非データ領域から離間して形成されている。この結果、信号パターンと遮光コート２４とが重なり合うことはない。
【００６７】
遮光コート２４の膜厚は、中間層の膜厚に影響を与えないために、２Ｐ樹脂の膜厚（２層記録媒体の場合２５μｍ）以下であることが好ましく、２Ｐ樹脂の膜厚が２５μｍの場合、１０μｍ以下にすることがより好ましい。膜厚の下限は材料により異なるが、２Ｐ樹脂を硬化させるために照射される波長３１５ｎｍ以上４００ｎｍ以下のＵＶ光の透過率が１％以下になる厚さであれば良い。
【００６８】
遮光コート２４は、スパッタリング法、スピン塗布法、スプレー塗布法等さまざまな方法を用いることが可能である。遮光コート２４に用いる材料は、ＵＶ光の波長を遮光することのできるものであれば特に限定されるものではない。遮光性を有しかつ２Ｐ樹脂と非粘着性や容易な剥離性を有する薄膜を形成することがより好ましい。スパッタリング方式として用いられる材料としては、Ｓｉ系薄膜や合金等を挙げることができる。合金の構成材料は光を遮光すれば良く特に制限されない。例えば、Ｍｇ、Ａｌ、Ｔｉ、Ｃｒ、Ｆｅ、Ｃｏ、Ｎｉ、Ｃｕ、Ｚｎ、Ｇｅ、Ａｇ、Ｐｔ、Ａｕ等である。これらのうち、上記の特性を持つ材料として、Ａｌ、Ａｕ、Ａｇ、Ｃｕ又はこれらの合金（ＡｌとＴａ、Ｔｉ、Ｃｒ、Ｓｉとの合金等）などの金属材料が好ましく用いられる。
【００６９】
スピン塗布法、及びスプレー塗布法に用いる材料は、２Ｐ樹脂を硬化させるＵＶ光を遮光すればよく特に制限されないが、上記特性を持つ材料として、フッ素系樹脂を用いることがより好ましい。また遮光コートの形成方法としては、各々の遮光コート形成方法に適したマスクを準備することで、必要と判断される部分に容易に形成することが可能である。図１１を用いて各方式における遮光コートの形成方法を説明する。
【００７０】
図１１（１）は、遮光コートを形成しない領域を、マスクを用いて遮蔽し、その後、遮光コートとなる材料を遮蔽されていない領域に形成するものである。この方法は、スパッタリング法およびスプレー法に適用することができる。
【００７１】
図１１（１）−１は、データ領域の外側の非データ領域に遮光コートを形成するものである。データ領域の内側の非データ領域およびデータ領域を、マスクを用いて遮蔽する。
【００７２】
マスクは、スタンパー２の中心穴と勘合させることでマスクの外周囲の位置が決められる。信号パターンは、規格から中心から５８ｍｍの位置を超えて形成されることはないので、マスクの外周囲が５８ｍｍよりも外側になるように寸法を設定すれば良い。
【００７３】
スタンパーにマスクを載置後、スパッタ法あるいはスプレー法を用い、遮光コートを形成する。
【００７４】
マスクを用いてデータ領域の内側にも遮光コートを形成する場合は、図１１（１）−２に示すように、データ領域とデータ領域の外側の非データ領域をマスクで遮蔽し、その後、遮光コートとなる材料を遮蔽されていない領域に形成すれば良い。マスクはスタンパー外周囲と勘合させることでマスクの内周囲端部の位置が決められる。信号パターンは、規格から中心から２３．８ｍｍの位置よりも内側には形成されないので、マスクの内周囲が２３．８ｍｍよりも内側になるように寸法を設定すれば良い。
【００７５】
スプレー塗布法を用いる場合は、スタンパーを回転させながらノズルから遮光コート材となる溶液をスプレーしても良い。
【００７６】
スピン塗布法を用いる場合は、図１１（２）に示すように、スタンパーを回転させ、スタンパーのデータ領域よりも外側に、遮光コートの材料となる溶液を滴下すればよい。スタンパーが回転しているので、回転の遠心力により、滴下された溶液は、滴下された位置よりも内側には広がらないので、スタンパーに回転中心と溶液を滴下するノズルの位置を正確に合わせることで達成される。スタンパーの回転中心は、例えば、スタンパーを載置し回転する台に開口部と勘合する円柱型の突起（不図示）を形成することで達成することができる。突起の中心が台の回転中心にと一致する様にすれば良い。
これらのマスクとして用いられる材料としては、遮光コート材料が付着する為、洗浄できる材料が好ましい。具体的には、鉄、ＳＵＳ、Ａｌ等の金属材料や、テフロン樹脂、塩化ビニール等の樹脂など、用いる遮光コート材料や洗浄剤に犯されない材料であれば、どのような物であっても構わない。またその他の方法として図１１（３）に示すように、データ領域を保護コート材を用いてマスキングした後、それ以外の場所を遮光コートする方法でも構わない。
【００７７】
本発明の光記録媒体の製造方法は、透明スタンパー２に再利用可能なガラス製のスタンパーを用いる以外は、従来技術の２Ｐ樹脂を用いた光記録媒体の製造方法とほぼ同じであるので、図２を用いて詳細に説明する。
【００７８】
スタンパー１４を用い射出成型法を用いスタンパー１４の記録パターンを基板１に転写する（図２（１））。その後、第一の記録層を形成する（図２（２））。
【００７９】
第一の記録層４の形成された基板１上もしくは、透明スタンパー２上に所望の膜厚の２Ｐ樹脂３をスピン塗布法によって形成する。２Ｐ樹脂３を塗布した後、基板１と透明スタンパー２の貼り合わせを行う（図２（３））。貼り合わせを行う際、基板１と透明スタンパー２のパターンの偏芯精度をより高精度に貼り合わせる必要がある。このとき２Ｐ樹脂３の塗布はどちらかでも構わず、場合によっては両方に塗布を行っても構わない。
【００８０】
２Ｐ樹脂３の塗布法としては、図４に示す如く、スピン塗布法（図４（ａ））の他に、スリットコート法（図４ｂ））、スプレー法（図４（ｃ））等、様々な方法を用いる事が可能であり、特に限定されるものではない。所望の範囲に均一な膜厚を得る事が可能な方法を選択すればよい。
【００８１】
貼り合わせた後、硬化を行う。貼り合わせ直後でＵＶ硬化させることも可能であるが、貼り合わせ品位及び膜厚精度をより向上させるため、
１．真空貼り合わせ法（図５（ａ））、
２．貼り合わせた後スピン回転させる方法（図５（ｂ））、
３．貼り合わせた後平板で加圧する方法（図５（ｃ））等がある。
【００８２】
所望の方法を選択する事が可能であり、場合によってはこれらを組み合わせた工程でも構わず、特に限定されるものではない。
【００８３】
ＵＶ硬化を行った後、さらに高速スピンを行う。これにより遮光コート領域にある未硬化の２Ｐ樹脂３が遠心力により非データ領域から吹き飛ばされる。必要に応じて透明スタンパーの非データ領域を、バキュームによるふき取りあるいはエアーによる吹き飛ばし等の除去を行うとより効果的である。
【００８４】
その後基板１と透明スタンパー２を剥離する事で、基板１上に第二の記録面を有した中間層６が形成される。貼り合わせ後、用いられた２Ｐ樹脂３が十分な密着強度が得られた後、透明スタンパー２を剥離する（図２（４））。
【００８５】
剥離後、必要に応じて透明スタンパー２の非データ領域２３を、バキュームによる吸い取りあるいはエアーによる吹き飛ばしあるいは洗浄等の除去を行うとより効果的である。一方、ミストによるスタンパー表面の汚染があるため、行う場合には細心の注意が必要である。その後、剥離された透明スタンパー２は、別の基板の中間層を形成するために、生産ラインに再投入される。
【００８６】
また剥離後の基板端部は、スタンパーと同様に未硬化となっているため、基板外周端部へも同様に、バキュームによる吸い取りあるいはエアーによる吹き飛ばし等の除去、あるいは再度ＵＶ照射を行い外周端部の硬化を行う。
【００８７】
このようにして得られた、第二の記録面を有した中間層６上に前述と同様に記録層５の成膜を行う（図２（５））。
【００８８】
記録層５が形成された基板は、表層にカバー層と呼ばれる有機保護層７を形成する（図２（６））。形成方法としては、フィルム貼り付け法や、スピン塗布法などを用いることが可能である。
【００８９】
図６は本発明に係る多層光記録媒体の作製方法にしたがって作製された多層光記録媒体３７を模式的に表したものである。
【００９０】
基板１上に、記録膜４、２Ｐ樹脂で形成された中間層６、記録膜５及びカバー層７がこの順に形成されている。
【００９１】
中間層６の膜厚は必要とする膜厚に設定できる。しかし光入射面側から各層の界面や、各層を形成する材料により光の減衰が生じるため、用いる光の波長における透過率を入射面側に近い層程高めることが好ましく、各記録膜の組成や膜厚を調整して各層の記録・再生・消去に支障のない構成にすることが好ましい。
【００９２】
各層ごとに組成や膜厚及び成膜条件などを最適化することで、必要とする透過率と反射率の記録膜を形成することができる。
【００９３】
本発明では必要とされる光記録媒体に適した記録面及び記録膜材料を用いることで、特に限定するものではない。
【００９４】
以下、本発明の実施形態に基づき実施した結果を示す。
【００９５】
＜実施例１＞
実施形態で図２を用いて説明した製造方法に基づき２層構成の光ディスクの製造を行った。
【００９６】
Ｎｉスタンパーを準備し射出成形を行った。基板の材料としてはＰＣ樹脂を用いた。
【００９７】
金型温度は、固定側を１３０℃、可動側を１３５℃とし、スタンパーは可動側に取り付けた。射出成型機の条件としては、ＰＣ樹脂の溶融温度は３８０℃とした。
【００９８】
Ｎｉスタンパーの凹凸パターン面には予めトラックピッチが３２０ｎｍで溝深さが２５ｎｍのトラック溝形成を行っている。スタンパーを取り付けた後、上記条件で射出成形をおこない、基板を作成した。ＰＣ樹脂の充填時間は０．３ｓｅｃであり、充填後の型締め力は、初期２００ＫＮ−第二段階１８０ＫＮ−第三段階１９５ＫＮであり、保持時間は１．５秒であった。
【００９９】
凹凸パターン形状が転写された基板を成膜装置へ搬送した。成膜装置において記録膜をスパッタによって、基板の凹凸パターン上に成膜した。このようにして記録膜を形成した。
【０１００】
ＲＩＥ法を用いて作成した、透明スタンパーを準備した。用いた原盤ガラスは、厚さ１．０ｍｍ、外径φ１３５ｍｍ、内径φ１５ｍｍの石英ガラスである。尚、Ｎｉスタンパー及び透明スタンパーともに凹凸パターンは、データ領域の半径位置ｒ２４ｍｍから５８ｍｍの間に形成されている。
【０１０１】
また、透明スタンパーの遮光コートは、スパッタリング法によりＳｉを透明スタンパーの凹凸パターンが形成された面の半径位置ｒ５８．５ｍｍより外周側に、１００ｎｍの膜厚で形成した。
【０１０２】
基板と透明スタンパーの貼り合わせを行った。貼り合わせに用いた２Ｐ樹脂の材料はＵＶ硬化型樹脂であるＭＤ−５００：日本化薬製を用いた。中間層は基板側に２５μｍとなる条件で塗布を行った後、貼り合わせを行ったが、透明スタンパー側で有っても特に問題は無い。貼り合わせ時に、偏芯合わせは中心穴を用いて芯合わせを行った。貼り合わせ後、真空貼り合わせ装置内でＵＶ照射によって硬化を行い、取り出した後、スピンコーターにより高速スピンを３０００ｒｐｍで５秒間行った。その後透明スタンパーを剥離した。剥離により形成された基板に再度ＵＶ照射を行い、外周端部の硬化を行った。その後、記録層上に記録膜を形成した。有機保護層となる７５μｍのポリカーボネート製フィルムを記録層上に張り、２層の記録媒体を作成した。
【０１０３】
完成した２層構成の光記録媒体から信号の再生を行ったが各層において支障なく信号の再生ができた。
【０１０４】
また、剥離後すぐに生産ラインに再投入した透明スタンパーを使用したが、特に問題なく使用でき、そこから生産された光記録媒体も支障なく信号の再生ができた。
【０１０５】
＜実施例２＞
実施例１と同様に多層構成光ディスクの製造を行った。実施例２を、図１０を用いて説明する。
（１）実施例１と同様のＲＩＥ法を用いて作成した透明スタンパー２を準備した。遮光コート２４は、スパッタリング法によりＳｉを透明スタンパー２の凹凸パターンが形成された面の半径位置ｒ８．５ｍｍより内周側と、ｒ５８．５ｍｍより外周側に、１００ｎｍの膜厚で形成した。
（２）作成された透明スタンパー２へ、２Ｐ樹脂３の膜厚平坦性を確保する為、内周側にセンターキャップ２９を使用したスピン塗布法で行った。この場合センターキャップ２９を取り除いた後で、キャップエッジ部に盛り上がりを形成しやすく、それにより２Ｐ樹脂の流動性により貼りあわせ後、内周部にはみ出しを生じやすくなることから、内周側にも遮光コート２４を形成した。本実施例では、透明スタンパー２側に、スピン塗布を行ったが、特に限定するものでは無い。基板１側にスピン塗布を行う場合も同様に、キャップエッジにより形成された盛り上がり部分が、２Ｐ樹脂３の流動性により内周側へはみ出しを生じやすくなることから、内周側にも遮光コートを形成した。
（３）基板１と透明スタンパー２の貼り合わせを行った。このとき各々の２Ｐ樹脂３の膜厚は、互いを貼りあわせ、ＵＶ硬化した後中間層となる膜厚になるよう、塗布量を調整した。
【０１０６】
貼り合わせ時に、偏芯合わせは中心穴を用いて芯合わせを行った。貼り合わせ後、真空貼り合わせ装置内でＵＶ光源ランプ２６を用いＵＶ照射によって２Ｐ樹脂３の硬化を行い、取り出した後、図示しないスピンコーターにより３０００ｒｐｍの高速スピンを５秒間行った。その後透明スタンパー２を剥離した。
（４）剥離により形成された基板１の内周未硬化樹脂を、図示しないバキューム装置により吸い取った。その後基板１を、再度ＵＶ照射を行い、内周部及び外周端部の硬化を行った。
（５）その後、記録層５上に記録膜を形成した（図示せず）。その後、有機保護層７となる７５μｍのポリカーボネート製フィルム７を記録層上に張り、２層の記録媒体を作成した。
【０１０７】
完成した２層構成の光記録媒体から信号の再生を行ったが各層において支障なく信号の再生ができた。
【０１０８】
また、剥離後の透明スタンパー２の内周未硬化樹脂をバキューム装置で吸い取った。
【０１０９】
その後、生産ラインに再投入した透明スタンパー２を使用したが、特に問題なく使用でき、そこから生産された光記録媒体も支障なく信号の再生ができた（図示せず）。
【０１１０】
＜実施例３＞
実施例１と同様に多層構成光ディスクの製造を行った。
【０１１１】
実施例２と同様に内周側にも、遮光コートを形成した、ＲＩＥ法を用いて作成した透明スタンパー２を準備した。
【０１１２】
作成された透明スタンパーあるいは、基板１に第一段階のスピン塗布を行い、基板と透明スタンパーを重ね合わせてから、第二段階のスピンを行った後にＵＶ硬化を行った。
【０１１３】
実施例２と同様に、貼りあわせ時に未硬化の２Ｐ樹脂の流動性により、内周側もはみ出しが発生しやすくなるため、透明スタンパーの内周側にも遮光コートを形成した。
【０１１４】
完成した２層構成の光記録媒体から信号の再生を行ったが各層において支障なく信号の再生ができた。
【０１１５】
また、剥離後の透明スタンパー２も基板１と同様に内周未硬化樹脂をバキューム装置で吸い取った。
【０１１６】
その後、生産ラインに再投入した透明スタンパー２を使用したが、特に問題なく使用でき、そこから生産された光記録媒体も支障なく信号の再生ができた。
【０１１７】
＜実施例４＞
ＰＴＭ法を用いて作成した透明スタンパーを用いた以外は、実施例１と同様の方法で多層構成光ディスクの製造を行った。ガラス原盤の材料としては石英ガラスを用いた。
【０１１８】
完成した２層構成の光記録媒体から信号の再生を行ったが各層において支障なく信号の再生ができた。
【０１１９】
また、剥離後すぐに生産ラインに再投入した透明スタンパー２を使用したが、特に問題なく使用でき、そこから生産された光記録媒体も支障なく信号の再生ができた。
【０１２０】
＜実施例５＞
実施例１と同様に多層構成光ディスクの製造を行った。
【０１２１】
遮光コート２４として、スパッタリング法により銀合金を１００ｎｍ形成した以外は実施例１と同等の透明スタンパーを用いて作成した。
【０１２２】
完成した２層構成の光記録媒体から信号の再生を行ったが各層において支障なく信号の再生ができた。
【０１２３】
また、剥離後すぐに生産ラインに再投入した透明スタンパー２を使用したが、特に問題なく使用でき、そこから生産された光記録媒体も支障なく信号の再生ができた。
【０１２４】
＜実施例６＞
実施例１と同様に多層構成光ディスクの製造を行った。
【０１２５】
透明スタンパー２はＰＴＭ法を用いて作成し、実施例５と同様にスパッタリング法により銀合金を１００ｎｍ形成した。
【０１２６】
完成した２層構成の光記録媒体から信号の再生を行ったが各層において支障なく信号の再生ができた。
【０１２７】
また、剥離後すぐに生産ラインに再投入した透明スタンパー２を使用したが、特に問題なく使用でき、そこから生産された光記録媒体も支障なく信号の再生ができた。
【０１２８】
＜実施例７＞
実施例１と同様に多層構成光ディスクの製造を行った。
【０１２９】
尚、遮光コート２４に、フッ素系樹脂をスピン塗布により形成した以外は実施例１と同等の透明スタンパー２を用いた。
【０１３０】
用いたフッ素系樹脂は、テフロンＳ（デュポン社製）を用いた。粘度を専用シンナーにより調整後スピンコーターにより非データ領域２３である、透明スタンパーの半径位置ｒ５８．５ｍｍより、外周側にスピン塗布した。粘度及びスピン塗布の条件は、ベーク後の最終的な膜厚が８μｍになるよう設定した。塗布後、焼成のため１６０℃で２０分ベークした。その後は実施例１と同様に２層構成の光記録媒体を作成した。
【０１３１】
完成した２層構成の光記録媒体から信号の再生を行ったが各層において支障なく信号の再生ができた。
また、剥離後すぐに生産ラインに再投入した透明スタンパー２を使用したが、特に問題なく使用でき、そこから生産された光記録媒体も支障なく信号の再生ができた。
【０１３２】
＜実施例８＞
実施例１と同様に多層構成光ディスクの製造を行った。
【０１３３】
透明スタンパー２は、実施例４と同様にＰＴＭ法を用いて作成し、遮光コート２４には、実施例７と同様にフッ素系樹脂をスピン塗布により形成した。
【０１３４】
完成した２層構成の光記録媒体から信号の再生を行ったが各層において支障なく信号の再生ができた。
【０１３５】
また、剥離後すぐに生産ラインに再投入した透明スタンパー２を使用したが、特に問題なく使用でき、そこから生産された光記録媒体も支障なく信号の再生ができた。
【０１３６】
＜実施例９＞
実施例１と同様に多層構成光ディスクの製造を行った。
【０１３７】
透明スタンパー２は実施例１と同様にＲＩＥ法を用いて作成し、遮光コート２４は、実施例７と同じフッ素系樹脂をスプレー塗布により形成した。実施例７と同様にフッ素系樹脂の粘度を専用シンナーにより希釈後、透明スタンパー２上のデータ領域にマスキングを施した後、スプレーガンにより塗布を行った。
【０１３８】
その後実施例７と同様の処理を施した。
【０１３９】
完成した２層構成の光記録媒体から信号の再生を行ったが各層において支障なく信号の再生ができた。
【０１４０】
また、剥離後すぐに生産ラインに再投入した透明スタンパー２を使用したが、特に問題なく使用でき、そこから生産された光記録媒体も支障なく信号の再生ができた。
【０１４１】
＜実施例１０＞
実施例１と同様に多層構成光ディスクの製造を行った。
【０１４２】
透明スタンパー２は実施例４と同様にＰＴＭ法を用いて作成し、遮光コート２４は、実施例９と同様にフッ素系樹脂をスプレー塗布により形成した。
【０１４３】
完成した２層構成の光記録媒体から信号の再生を行ったが各層において支障なく信号の再生ができた。
【０１４４】
また、剥離後すぐに生産ラインに再投入した透明スタンパー２を使用したが、特に問題なく使用でき、そこから生産された光記録媒体も支障なく信号の再生ができた。
【図面の簡単な説明】
【０１４５】
【図１】本発明における透明スタンパーの模式図
【図２】２Ｐ法による多層光記録媒体の製造工程の模式図
【図３】本発明の射出成形工程模式図の一例
【図４】本発明の２Ｐ樹脂塗布工程模式図の一例
【図５】本発明の貼り合わせ工程模式図の一例
【図６】本発明の多層構成光記録媒体の模式断面図
【図７】凹凸パターン形成用スタンパー製造方法の模式図
【図８】ＲＩＥ法透明スタンパー製造方法の模式図
【図９】ＰＴＭ法透明スタンパー製造方法の模式図
【図１０】実施例２における製造方法の模式図
【図１１】本発明、遮光コートの形成方法の模式図の一例
【符号の説明】
【０１４６】
１  凹凸パターンを有する基板
２  透明スタンパー
３  ２Ｐ樹脂
４  記録膜（Ｌ０）
５  記録膜（Ｌ１）
６  中間層
７  有機保護層
１０  固定側金型
１１  可動側金型
１２  インナースタンパー押さえ
１４  スタンパー
１５  ＰＣ樹脂
１６  データエリア
１７  クランプエリア
１８  ＰＣ樹脂流路
２１  スプルー
２２  データ領域
２３  非データ領域
２４  遮光コート
２５  スタンパー断面図
２６  ＵＶ光源ランプ
２７  石英ガラス
２８  真空張り合わせ装置
２９  センターキャップ
３７  多層構造光記録媒体
４１  フォトレジスト
４２  原盤ガラス
４３  レーザー光
４４  露光部
４５  ニッケル導電膜
４６  電鋳層
４７  ＲＩＥ
４８  ＰＴＭ用フォトレジスト
【図１】
2008192237.tif 000003
【図２】
2008192237.tif 000004
【図３】
2008192237.tif 000005
【図４】
2008192237.tif 000006
【図５】
2008192237.tif 000007
【図６】
2008192237.tif 000008
【図７】
2008192237.tif 000009
【図８】
2008192237.tif 000010
【図９】
2008192237.tif 000011
【図１０】
2008192237.tif 000012
【図１１】
2008192237.tif 000013